ГЛАЗУРЬ
GLAZE

Изобретение касается составов глазурей для нанесения на строительные керамические материалы и изделия.
Известна глазурь, содержащая, вес.ч.: кварцевый песок 54; свинцовый сурик 35; поташ 12; сода 8; окись кобальта 0,5; окись меди 2 [1].
Задача изобретения состоит в повышении морозостойкости глазури.
Технический результат достигается тем, что глазурь, включающая кварцевый песок, свинцовый сурик, поташ, соду, окись кобальта, окись меди, дополнительно включает трепел при следующем соотношении компонентов, вес.ч..: кварцевый песок 44-46; свинцовый сурик 15-20; поташ 2-3; сода 1-2; окись кобальта 0,4-0,6; окись меди 0,4-0,6; трепел 30-35.
Составы глазури приведены в таблице.
Таблица
Компоненты
Содержание, вес.ч., в составах
1
2
3
Кварцевый песок
44
45
46
Свинцовый сурик
15
17,5
20
Поташ
3
2,5
2
Сода
2
1,5
1
Окись кобальта
0,4
0,6
0,6
Окись меди
0,6
0,4
0,4
Трепел
35
32,5
30
Морозостойкость (замораживание до -18°С - оттаивание), циклы
не менее 10
не менее 10
не менее 10
Компоненты дозируют в требуемых количествах, смешивают и сплавляют (в окислительной среде) при температуре 1400-1450°С. Расплав гранулируют в воду. Полученную фритту загружают в шаровую мельницу, где подвергают помолу мокрым способом до полного прохождения через сетку 008. Затем подготавливают глазурную суспензию с влажностью 45-50%. Суспензию наносят на поверхность обожженных керамических изделий, которые обжигают вторично при температуре 1050-1150°С в окислительной среде.
Источник информации
1. Алферов Л.Г. Технология росписи. Дерево. Металл. Керамика. Ткани. - Ростов-на-Дону: Изд-во «Феникс», 2000. - С.256.